(57)【要約】【課題】面状発熱体を連続的に効率よく製造する。【解決手段】複数の導電性繊維が配列された導電性繊維シート１０を連続的に繰り出しながら、導電性繊維シート１０の両面に繊維強化プリプレグ２０および絶縁性樹脂フィルム３０が順次積層される。導電性繊維は、導電性繊維シート１０の送り方向に配列されている。導電性繊維シート１０には、導電性繊維シート１０の導電性繊維と電気的に接続される導体が、導電性繊維シート１０の送り方向に間隔をあけた所定のパターンで設けられる。繊維強化プリプレグ２０および絶縁性樹脂フィルム３０で覆われる導体の一部が露出するように、繊維強化プリプレグ２０および絶縁性樹脂フィルム３０に貫通穴が形成され、これによって、導電性繊維シート１０への電圧印加用のリード線を接続するための電極部が設けられる。【選択図】図１
2007287482.tif 000002
【特許請求の範囲】
【請求項１】
複数の導電性繊維を有する導電性繊維シートを連続して繰り出しながら、前記導電性シートを備えた面状発熱体を製造する方法であって、
前記導電性繊維シートが繰り出される方向に前記複数の導電性繊維が配列された前記導電性繊維シートを用意する工程と、
繰り出されている前記導電性繊維シートの少なくとも片面に繊維強化樹脂層を積層して、前記導電性繊維シートおよび前記繊維強化樹脂層を含む積層体を形成する工程と、
前記積層体の両面に絶縁樹脂層を積層する工程と、
前記導電性繊維シートへの電圧印加用のリードを電気的に接続するための電極部を設ける工程と、
を有する面状発熱体の製造方法。
【請求項２】
前記電極部を設ける工程は、
前記導電性繊維シートに前記繊維強化樹脂層を積層する前に、前記導電性繊維と電気的に接続されて前記導電性繊維とともに電気回路を構成する複数の導体を、前記導電性繊維シートの幅方向に延び、かつ前記導電性繊維シートの繰り出し方向に間隔をあけた所定のパターンで設ける工程と、
前記繊維強化樹脂層および前記絶縁樹脂層で覆われる前記導体の一部が露出するように、前記繊維強化樹脂層および前記絶縁樹脂層に貫通穴を形成する工程と、
を含む、請求項１に記載の面状発熱体の製造方法。
【請求項３】
前記導電性繊維シートに導体を設ける工程は、前記所定のパターンで導電性繊維シート上に導電性部材を貼り付けることを含む、請求項２に記載の面状発熱体の製造方法。
【請求項４】
前記導電性繊維シートに導体を設ける工程は、前記所定のパターンで導電性部材が設けられた樹脂フィルムを前記導電性繊維シート上に積層することを含む、請求項２に記載の面状発熱体の製造方法。
【請求項５】
前記導電性繊維シートは、前記複数の導電性繊維と、該導電性繊維の片面または両面に配された複数の非導電性繊維とを、前記導電性繊維と前記非導電性繊維との交点で接合することによって構成された網目状構造体である、請求項１から４のいずれか１項に記載の面状発熱体の製造方法。
【請求項６】
前記導電性繊維シートは、横糸が前記導電性繊維および非導電性繊維を含み、縦糸が非導電性繊維を含んでいる織物である、請求項１から４のいずれか１項に記載の面状発熱体の製造方法。
【請求項７】
前記絶縁樹脂層のうち一方の絶縁樹脂層に金属層を積層する工程をさらに有する、請求項１から６のいずれか１項に記載の面状発熱体の製造方法。
【請求項８】
前記絶縁樹脂層を積層する工程は、前記積層体の両面の絶縁樹脂層のうち一方を、金属シートを片面に貼り合わせ、または金属薄膜を片面に蒸着した樹脂フィルムとし、該樹脂フィルムを、前記金属シートが貼り合わせられまたは前記金属薄膜が蒸着された面を外側にして前記積層体に積層することを含む、請求項１から６のいずれか１項に記載の面状発熱体の製造方法。
【発明の詳細な説明】
【技術分野】
【０００１】
本発明は、導電性繊維を用いた面状発熱体の製造方法に関する。
【背景技術】
【０００２】
床暖房は、輻射を利用した暖房であること、燃焼による空気の汚れが発生しないこと、および風による埃の舞上りがないこと等から、住宅における暖房方式として注目されている。床暖房用の発熱体には、広い面積を加熱する必要があることから、面状発熱体が一般に用いられている。
【０００３】
従来の面状発熱体としては、緯糸または経糸の一方が導電性繊維である炭素繊維を含む織物の片面または両面を樹脂で被覆したもの（特許文献１参照）や、非導電性繊維および導電性繊維の交点を接合した網目状構造体に繊維強化樹脂シートを積層したもの（特許文献２参照）などが知られている。
【特許文献１】特開平７−２９６９５９号公報
【特許文献２】特開平８−２０７１９１号公報
【発明の開示】
【発明が解決しようとする課題】
【０００４】
面状発熱体は、導電性繊維を含む織物または不織布を樹脂と積層しただけでなく、外部取り出し用の電極等も設ける必要がある。織物または不織布と樹脂との積層については、織物または不織布を連続的に繰り出しながら行うことができるが、電極の設置については一部手作業を伴う場合があった。そのことから、電極の設置も含めて面状発熱体を連続的に効率よく生産する技術が望まれていた。
【０００５】
そこで本発明は、面状発熱体を連続的に効率よく製造することができる、面状発熱体の製造方法を提供することを目的とする。
【課題を解決するための手段】
【０００６】
上記目的を達成するため本発明の面状発熱体の製造方法は、複数の導電性繊維を有する導電性繊維シートを連続して繰り出しながら、導電性シートを備えた面状発熱体を製造する方法であって、導電性繊維シートが繰り出される方向に複数の導電性繊維が配列された導電性繊維シートを用意する工程と、繰り出されている導電性繊維シートの少なくとも片面に繊維強化樹脂層を積層して、導電性繊維シートおよび繊維強化樹脂層を含む積層体を形成する工程と、積層体の両面に絶縁樹脂層を積層する工程と、導電性繊維シートへの電圧印加用のリードを電気的に接続するための電極部を設ける工程と、を有する。
【０００７】
本発明の面状発熱体の製造方法では、導電性繊維シートを繰り出しながら、導電性繊維シートに各層を積層し、電極部を設ける。このように、導電性繊維シートを繰り出しながらの一連の工程で面状発熱体が製造される。
【０００８】
上記本発明の面状発熱体の製造方法において、電極部を設ける工程は、導電性繊維シートに繊維強化樹脂層を積層する前に、導電性繊維と電気的に接続されて導電性繊維とともに電気回路を構成する複数の導体を、導電性繊維シートの幅方向に延び、かつ導電性繊維シートの繰り出し方向に間隔をあけた所定のパターンで設ける工程と、繊維強化樹脂層および絶縁樹脂層で覆われる導体の一部が露出するように、繊維強化樹脂層および絶縁樹脂層に貫通穴を形成する工程と、を含むことができる。
【０００９】
この場合、導電性繊維シートに導体を設ける工程は、所定のパターンで導電性繊維シート上に導電性部材を貼り付けることを含んでいてもよいし、所定のパターンで導電性部材が設けられた樹脂フィルムを導電性繊維シート上に積層することを含んでいてもよい。
【００１０】
また、導電性繊維シートは、複数の導電性繊維と、導電性繊維の片面または両面に配された複数の非導電性繊維とを、導電性繊維と非導電性繊維との交点で接合することによって構成された網目状構造体であってもよいし、横糸が導電性繊維および非導電性繊維を含み、縦糸が非導電性繊維を含んでいる織物であってもよい。
【００１１】
さらに、本発明の面状発熱体の製造方法において、積層体の両面に積層される絶縁樹脂層のうち一方の絶縁樹脂層に金属層を積層する工程をさらに有していてもよい。あるいは、積層体の両面に積層される絶縁樹脂層のうち一方を、金属シートを片面に貼り合わせ、または金属薄膜を片面に蒸着した樹脂フィルムとし、この樹脂フィルムを、金属シートが貼り合わせられまたは金属薄膜が蒸着された面を外側にして積層体に積層することを含んでいてもよい。
【発明の効果】
【００１２】
本発明によれば、導電性繊維シートを繰り出しながら、面状発熱体の構成が順次設けられるので、面状発熱体を連続的に効率よく製造することができる。その結果、面状発熱体の生産性が向上し、面状発熱体を安価に提供することができる。
【発明を実施するための最良の形態】
【００１３】
次に、本発明の実施形態について図面を参照して説明する。
【００１４】
図１は、本発明の一実施形態による面状発熱体を製造するのに用いられる製造装置の一例の概略図である。
【００１５】
図１において、導電性繊維シート１０はロールに巻かれており、ロールに巻かれた導電性シート１０が矢印Ａ方向に繰り出される。なお、本発明においては、導電性繊維シート１０が繰り出される方向を「送り方向」ともいう。また、導電性繊維シート１０の面内において送り方向と直交する方向を「幅方向」ともいう。
【００１６】
導電性繊維シート１０は、図２に示すように、互いに間隔をあけ、かつ導電性繊維シート１０の送り方向に配列された複数の導電性繊維１１を有する。導電性繊維１１としては、カーボンブラックや銅粉などの金属粒子を分散した樹脂等からなる導電性繊維；ポリアセチレン、ポリピロール、ポリピリジン自体あるいはこれに金属をドープした導電性高分子繊維；鉄、銅、ニッケル、クロム等の金属やステンレス、Ｎｉ−Ｃｒ、Ｎｉ−Ｃｕ−Ｆｅ、Ｎｉ−Ｃｕ等の合金を原料とした金属繊維；および炭素繊維等が上げられる。これらの中でも、軽量性、可撓性、耐食性、および引張強度に優れる炭素繊維を好ましく用いることができる。
【００１７】
導電性繊維１１は、複数の非導電性繊維（不図示）によって互いの位置関係が固定されている。非導電性繊維は、導電性繊維１１を導電性繊維シート１０の両面または片面に積層されている。複数の非導電性繊維は、ランダムあるいは導電性繊維１１とは異なる方向、例えば幅方向に配列されている。非導電性繊維としては、送り方向と幅方向の導電性繊維を積層したものを用いてもよく、また、ガラス繊維、アラミド繊維、アルミナ繊維、ポリエステル繊維などを用いることができる。
【００１８】
導電性繊維１１および非導電性繊維の少なくとも一方には、熱可塑性樹脂または熱可塑性樹脂繊維が任意の割合で混成されている。この熱可塑性樹脂または熱可塑性樹脂繊維を介しての熱融着によって導電性繊維１１と非導電性繊維とがその交点で接合され、これによって網目状構造体が構成される。
【００１９】
導電性繊維シート１０には、導体１２が導電性繊維シート１０の送り方向に一定の間隔をおいて設けられている。導体１２は、例えば導電性繊維１１に用いられるのと同じ線材や帯状の銅箔等の金属箔といった導電性部材で構成することができ、導電性繊維１１と密着して電気的に接続されている。
【００２０】
導体１２は、導電性繊維シート１０の送り方向に間隔をあけて配置された第１の部分１２ａと第２の部分１２ｂとを有するパターンで形成されている。第１の部分１２ａおよび第２の部分１２ｂはどちらも導電性繊維シート１０の幅方向に延びており、特に、第１の部分１２ａは導電性繊維シート１０の幅方向ほぼ全域にわたって連続した長さを有し、第２の部分１２ｂは導電性繊維シート１０の幅方向中央部で２つに分断されているが、これに限定されるものではない。
【００２１】
導体１２は、導電性繊維シート１０に予め設けられていてもよいし、導電性繊維シート１０を繰り出しながら、導電性繊維シート１０上に設けてもよい。導体１２が設けられるのは、導電性繊維シート１０のどちら側の面でもよいが、本実施形態では、後工程を考慮して、金属シート４０が積層される側と反対側の面（図１では上面）に設けている。なお、後述する電極部に接して導電性繊維または導電性網目状体からなるアンカー部材を導体１２の金属シート４０と反対側の面に積層してもよい。アンカー部材の詳細については特許第３３１４８６７号明細書参照。
【００２２】
上記のようなパターンで導体１２が設けられた導電性繊維シート１０は、導体１２の同じパターン中の第１の部分１２ａと第２の部分１２ｂとの間の切断線ＣＬで切断されると、図５に示すように、複数の導電性繊維１１が導電性繊維シート１０の幅方向に複数のブロック１０ａ，１０ｂに分けられ、各ブロック１０ａ，１０ｂが第１の部分１２ａと第２の部分１２ｂとで直列に接続された電気回路が構成される。
【００２３】
第１の部分１２ａおよび第２の部分１２ｂを有する導体１２は、導電性繊維シート１０上に、導電性部材である金属箔を直接貼り付けることによって形成することができる。あるいは、導体１２が形成された樹脂フィルムを用いて導電性繊維シート１０上に導体１２を形成することもできる。
【００２４】
樹脂フィルムを用いる場合、例えば、図３に示すように、金属薄膜等からなる導体１２が上述したパターンで形成されたテープ状の導体形成用フィルム６１を用い、これを導電性繊維シート１０に熱圧着等によって積層することによって、導体１２を導電性繊維シート１０上に所定のパターンで形成することができる。導体形成用フィルム６１は、導体１２が形成された面を導電性繊維シート１０に向けて配置される。また、後述する電極部が形成される部分では、導体１２が露出するようにフィルムが部分的に除去される。フィルムの除去は、予め行われていてもよいし、電極部の形成時に行ってもよい。
【００２５】
導体形成用フィルム６１は、導体１２のパターンを導体形成用フィルム６１の長手方向に複数形成したものとし、導体形成用フィルム６１を導電性繊維シート１０の幅方向に間欠的に供給することもできる。この場合、導体形成用フィルム６１は、導体１２ごとに切断される。導体形成用フィルム６１の切断は、導電性繊維シート１０への導体１２の形成の前後どの段階で行ってもよい。
【００２６】
あるいは、図４に示すように、複数の導体１２が形成された、導電性繊維シート１０と等しい幅を有する導体形成用フィルム６２を用い、これを導電性繊維シート１０に熱圧着等によって積層することによって、導体１２を導電性繊維シート１０上に所定のパターンで形成することもできる。複数の導体１２は、導電性繊維シート１０に設けられる間隔と等しい間隔で、導体形成用フィルム６２に設けられている。
【００２７】
導体形成用フィルム６２の積層は、例えば、ロールに巻かれた導体形成用フィルム６２を導電性繊維シート１０上に、導電性繊維シート１０の送り速度と等しい速度で供給しながら行うことができる。導体形成用フィルム６２は、導体１２が形成された面を導電性繊維シート１０に向けて供給される。また、後述する電極部が形成される部分では、導体１２が露出するようにフィルムが部分的に除去される。フィルムの除去は、予め行われていてもよいし、電極部の形成時に行ってもよい。
【００２８】
また、導体１２が形成された樹脂フィルムを用いて導電性繊維シート１０に導体１２を形成する場合、樹脂フィルムを導電性繊維シート１０に積層するのではなく、樹脂フィルムに形成された導体１２を導電性繊維シート１０に転写することによって、導電性繊維シート１０に導体１２を設けることもできる。
【００２９】
再び図１を参照すると、次に、ロールから繰り出されている導電性繊維シート１０の両面に、繊維強化樹脂層として繊維強化プリプレグ２０が積層される。繊維強化プリプレグ２０は、強化繊維に樹脂を含浸したシートである。導電性繊維シート１０と繊維強化プリプレグ２０との積層には、熱圧着、熱融着、接着剤による接着等、樹脂シートの積層に用いられる任意の積層技術を利用することができる。
【００３０】
繊維強化プリプレグ２０に含まれる強化繊維は、非導電性繊維で構成されていることが好ましい。また、強化繊維の形態は、一方向材、織物、不織布等、どのような形態でもよい。繊維強化プリプレグ２０の厚さは、熱の伝えやすさの観点からは、０．０５ｍｍ〜５ｍｍであることが好ましく、より好ましくは０．０５ｍｍ〜０．５ｍｍである。強化繊維には任意の繊維を用いることができ、中でも特に好ましいのは、ガラス繊維、アラミド繊維、セラミック繊維、アルミナ繊維、ナイロン繊維等である。
【００３１】
繊維強化プリプレグ２０に用いられる樹脂としては、熱可塑性樹脂および熱硬化性樹脂が好ましく用いられる。その中でも、ポリエーテルエーテルケトン樹脂、ポリフェニレンサルファイド樹脂、ポリアミドイミド樹脂、ポリエステル樹脂、ポリイミド樹脂、フェノール樹脂、エポキシ樹脂、不飽和ポリエステル樹脂等が好ましく用いられる。
【００３２】
導電性繊維シート１０の両面に積層される繊維強化プリプレグ２０のうち、導電性繊維シート１０に設けられた導体１２（図２参照）と接する側の繊維強化プリプレグ２０には貫通穴（不図示）が形成される。貫通穴は、導体１２の第１の部分１２ａおよび第２の部分１２ｂのうち２つに分割された第２の部分１２ｂを、製造された面状発熱体５０に対する電圧印加用の電極として利用できるようにするためのものであり、製造すべき面状発熱体５０の仕様に応じて、第２の部分１２ｂと対向する適宜位置に形成される。貫通穴の直径は、５ｍｍ〜５０ｍｍの範囲であることが好ましい。
【００３３】
繊維強化プリプレグ２０への貫通穴の形成は、繊維強化プリプレグ２０を導電性繊維シート１０に積層する前であってもよいし、積層後であってもよい。また、硬化後に削りとって貫通穴を形成してもよい。さらには、貫通穴が予め形成された繊維強化プリプレグ２０を用いてもよい。この場合、導電性繊維シート１０上への繊維強化プリプレグ２０の供給は、導電性繊維シート１０の送り方向について導電性繊維シート１０と繊維強化プリプレグ２０とを位置合わせして行う。また、繊維強化プリプレグ２０に含まれる樹脂が熱硬化性樹脂である場合、熱硬化性樹脂を硬化させる前に貫通穴を形成することが好ましい。
【００３４】
ここでは導電性繊維シートの１０の両面に繊維強化プリプレグ２０を積層する例を示したが、繊維強化プリプレグ２０の代わりに、導電性繊維シート１０の両面に強化繊維層を積層し、さらにその全体に樹脂を含浸させて繊維強化樹脂層を構成としてもよい。
【００３５】
導電性繊維シート１０の両面に繊維強化樹脂層が積層された後、ここまでの工程で得られた積層体の両面に、絶縁性樹脂フィルム３０を積層する。絶縁性樹脂シート３０としては、例えば、ポリエチレンテレフタレート（ＰＥＴ）製のフィルムを用いることができる。絶縁性樹脂フィルム３０の積層には、熱圧着、熱融着、接着剤による接着等、樹脂シートの積層に用いられる任意の積層技術を利用することができる。
【００３６】
絶縁性樹脂フィルム３０を積層することによって、一方の繊維強化プリプレグ２０に形成された貫通穴は絶縁性樹脂フィルム３０で塞がれてしまう。塞がれた貫通穴は、貫通穴の部分で絶縁性樹脂フィルム３０を切除することによって開放される。
【００３７】
絶縁性樹脂シート３０が積層された後、貫通穴が形成されていない側の絶縁性樹脂シート３０上に金属シート４０が積層される。金属シート４０は、面状発熱体５０から発生した熱を面状発熱体５０の面内方向に均一に分散させるためのものである。また、金属シート４０には、面状発熱体５０のアースとしての機能も有する。金属シート４０は、両面粘着テープや接着剤などによって絶縁性樹脂シート３０に固定することができる。金属シート４０としては、アルミニウムや銅といった金属の箔あるいは薄板等を用いることができる。
【００３８】
なお、ここでは２つの繊維強化プリプレグ２０のうち一方の側に、絶縁性樹脂フィルム３０および金属シート４０を積層した例を示したが、絶縁性樹脂フィルム３０を、アルミニウムなどの金属薄膜を片面に蒸着した樹脂フィルムとし、金属シート４０を積層しない構成とすることもできる。この場合は、金属薄膜が蒸着された面を外側にして積層する。金属薄膜を蒸着した樹脂フィルムを用いることで、導電性繊維シート１０への各層の積層工程を簡略化することができる。
【００３９】
上述した各工程を経て、面状発熱体５０が連続して製造される。連続して製造された面状発熱体５０は、貫通穴に対応した所定の位置、具体的には図２に示した切断線ＣＬで面状発熱体５０の幅方向に切断するか、またはロールに巻き取り、後で切断する。この切断端面には絶縁処理をする。
【００４０】
以上のようにして面状発熱体５０を製造することで、導電性繊維シート１０を繰り出しながら必要な構成が順次設けられるので、連続的に効率よく面状発熱体５０を製造することができる。その結果、面状発熱体５０の生産性が向上し、面状発熱体５０を安価に提供できるようになる。
【００４１】
図１に示す製造装置で製造され、切断線ＣＬで切断した面状発熱体５０の、貫通穴が形成された位置で送り方向に沿って切断した断面図を図６に示す。
【００４２】
図６に示すように、面状発熱体５０は、両端部に導電性部材からなる第１の部分１２ａおよび第２の部分１２ｂが設けられた導電性繊維シート１０を有する。導電性繊維シート１０の両面には繊維強化プリプレグ２０および絶縁性樹脂フィルム３０がこの順番で積層されている。さらに、一方の絶縁性樹脂フィルム３０には金属シート４０が積層されている。
【００４３】
導電性繊維シート１０の両面に積層された繊維強化プリプレグ２０および絶縁性樹脂フィルム３０のうち、金属シート４０が積層された側とは反対側の繊維強化プリプレグ２０および絶縁性樹脂フィルム３０には、これらを貫通する貫通穴５１が形成されている。貫通穴５１は、第２の部分１２ｂ上に形成されており、貫通穴５１が形成された部分では第２の部分１２ｂが露出している。露出した第２の部分１２ｂには、電圧印加用のリード線５２が半田付け等によって接続される。つまり、貫通穴５１によって露出した導電性部材の部分は、この面状発熱体５０に電圧を印加するための電極部を構成する。
【００４４】
以上のように構成された面状発熱体５０は、繊維強化層が積層されているので機械的強度に優れている。また、面状発熱体５０は金属シート４０を有しているので、面状発熱体５０の表面全体での温度のばらつきが少ない均一な加熱が可能である。
【００４５】
本形態の面状発熱体５０は、種々の用途に供することができるが、特に、床暖房の電熱ボードに好ましく用いることができる。面状発熱体５０を床暖房の電熱ボードとして用いる場合、電熱ボードは、例えば以下のように構成される。
【００４６】
面状発熱体５０は、図６に示した状態を上下反転した状態、つまり金属シート４０が設けられた面を上向きにして、木材、合板、軽量プラスチック等で構成された枠材（不図示）上に固定される。これによって、リード線５２は枠材で囲まれた領域内に位置する。枠材で囲まれた領域内には断熱材（不図示）が配される。
【００４７】
上記のように構成された電熱ボードは、面状発熱体５０を上向きにして床下地へ固定される。電熱ボードの固定は、枠材の部分での釘打ち、ネジ止めなどによって行うことができる。そして、床下地上に固定された電熱ボードの上にさらに床仕上げ材を設置するとともに、電熱ボードの電気的配線を行い、床暖房の施工が完了する。
【００４８】
以上、本発明について代表的な実施形態を例に挙げて説明したが、本発明はこれらに限定されるものではなく、本発明の技術的思想の範囲内で適宜変更することができる。
【００４９】
例えば、上述した実施形態では、導電性繊維シート１０として、導電性繊維と非導電性繊維とを積層した網目状構造体を用いたが、織物からなる導電性繊維シートを用いることもできる。織物からなる導電性繊維シートとしては、例えば、横糸が導電性繊維および非導電性繊維を含み、縦糸が非導電性繊維を含んでいる混繊維織物が挙げられる。
【００５０】
導電性繊維および非導電性繊維としては、前述した導電性繊維シート１０に用いられるものと同様のものを用いることができる。導電性繊維シート１０を織物で構成した場合でも、導体１２（図２参照）は、導電性繊維シート１０を網目状構造体で構成した場合と同様に設けることができる。
【００５１】
また、上述した実施形態では導電性繊維シートの両面に繊維強化樹脂層を積層した例を示したが、繊維強化樹脂層は導電性繊維シートの片面のみに積層してもよい。この場合、面状発熱体の敷設後に面状発熱体に荷重が加わることによる導電性繊維シート１０の損傷を防止するために、荷重が加わる側に繊維強化樹脂層が積層されるように、面状発熱体を製造するのが好ましい。また、荷重繊維強化樹脂層が積層される側と反対側に電極部を構成すれば、電極部を構成するための貫通穴の形成工程を簡略化することができる。
【００５２】
さらに、上述した実施形態では、面状発熱体を床暖房の電熱ボードに用いる場合を例に挙げて説明したが、本発明による面状発熱体は、この他にも、畜舎の暖房用、植物栽培用温室の暖房用、乗り物の室内の暖房用、建物の屋根の融雪用、あるいは道路の凍結防止用等、種々の用途のヒータに適用することができる。
【図面の簡単な説明】
【００５３】
【図１】本発明の一実施形態による面状発熱体を製造するのに用いられる製造装置の一例の概略図である。
【図２】図１に示す導電性繊維シートの斜視図である。
【図３】導電性繊維シート上に導体を形成する方法の一例を示す斜視図である。
【図４】導電性繊維シート上に導体を形成する他の方法を示す斜視図である。
【図５】導体が設けられた導電性繊維シートを、図２に示す切断線ＣＬに沿って切断した平面図である。
【図６】図１に示す製造装置で製造され、図２に示す切断線ＣＬで切断した面状発熱体の、送り方向に沿った断面図である。
【符号の説明】
【００５４】
１０    導電性繊維シート
１１    導電性繊維
１２    導体
２０    繊維強化プリプレグ
３０    絶縁性樹脂フィルム
４０    金属シート
５０    面状発熱体
５１    貫通穴
５２    リード線
６１，６２    導体形成用フィルム
【図１】
2007287482.tif 000003
【図２】
2007287482.tif 000004
【図３】
2007287482.tif 000005
【図４】
2007287482.tif 000006
【図５】
2007287482.tif 000007
【図６】
2007287482.tif 000008